"テープ本体5と、フィルム基材4,4‘と、粘着層3,3’と、離型層2,2‘とがこの順に積層されたコーナーテープ1であって、前記フィルム基材4,4‘は、テープ本体5の仮想中心線6に対して略対称位置に配置され、前記テープ本体の厚さが、70~150μmであり、前記フィルム基材の厚さが、60~300μmであり、前記粘着層の厚さが、20~70μmであり、離型層以外の、コーナーテープの全厚が、200~400μmであり、前記テープ本体の仮想中心線で折り曲げ可能なコーナーテープ。テープ本体の幅が30~100mmであり、フィルム基材の幅が、5~40mmであり、テープ本体の幅をWとし、幅方向の長さのうち、前記フィルム基材4,4‘とで挟まれた領域A、および前記フィルム基材4,4‘が積層された領域B、B’との合計Vが、V/W×100を計算した時、テープ本体の幅に対し、50~100である、請求項1に記載のコーナーテープ。テープ本体5とフィルム基材4、4‘の間に粘着層7、7’を有する、請求項1又は2に記載のコーナーテープ。テープ本体5の厚さと前記フィルム基材4,4‘とで挟まれた領域Aの比が、テープ本体厚:領域A=1:3~1:30である、請求項1~3のいずれかに記載のコーナーテープ。テープ本体5の非粘着側表面の平均粗さRが1~20μmである、請求項1~4のいずれかに記載のコーナーテープ。コーナーテープを外径6インチの紙芯に常温で2週間巻き付け、30cmの長さに切断し、重りを載せた部分が水平台に着く重さが50g以下である、請求項1~5のいずれかに記載のコーナーテープ。20mm×20mmのサンプルを対称に2つ折りしたものに500gの重りを30秒間載せた後、1分間放置したときに開いた角度が8度以上である、請求項1~6のいずれかに記載のコーナーテープ。石膏ボードへの密着力が4N/25mm以上である、請求項1~7のいずれかに記載のコーナーテープ。フィルム基材4がPETもしくはOPPから構成される、請求項1~8のいずれかに記載のコーナーテープ。本発明の目的は、建物の隅部出隅、入隅への貼着の作業性、パテの付き、軽量性、輸送保管の効率に優れたコーナーテープを提供することである。本発明、以下のコーナーテープを提供するものである。項1.テープ本体5と、フィルム基材4,4‘と、粘着層3,3’と、離型層2,2‘とがこの順に積層されたコーナーテープ1であって、前記フィルム基材4,4‘は、テープ本体5の仮想中心線6に対して略対称位置に配置され、前記テープ本体の厚さが、70~150μmであり、前記フィルム基材の厚さが、60~300μmであり、前記粘着層の厚さが、20~70μmであり、離型層以外の、コーナーテープの全厚が、200~400μmであり、前記テープ本体の仮想中心線で折り曲げ可能なコーナーテープ。項2.テープ本体の幅が30~100mmであり、フィルム基材の幅が、5~40mmであり、テープ本体の幅をWとし、幅方向の長さのうち、前記フィルム基材4,4‘とで挟まれた領域A、および前記フィルム基材4,4‘が積層された領域B、B’との合計Vが、V/W×100を計算した時、テープ本体の幅に対し、50~100である、項1に記載のコーナーテープ。項3.テープ本体5とフィルム基材4、4‘の間に粘着層7、7’を有する、項1又は2に記載のコーナーテープ。項4.テープ本体5の厚さと前記フィルム基材4,4‘とで挟まれた領域Aの比が、テープ本体厚:領域A=1:3~1:30である、項1~3のいずれかに記載のコーナーテープ。項5.テープ本体5の非粘着側表面の平均粗さRが1~20μmである、項1~4のいずれかに記載のコーナーテープ。項6.コーナーテープを外径6インチの紙芯に常温で2週間巻き付け、30cmの長さに切断し、重りを載せた部分が水平台に着く重さが50g以下である、項1~5のいずれかに記載のコーナーテープ。項7.20mm×20mmのサンプルを対称に2つ折りしたものに500gの重りを30秒間載せた後、1分間放置したときに開いた角度が8度以上である、項1~6のいずれかに記載のコーナーテープ。項8.石膏ボードへの密着力が4N/25mm以上である、項1~7のいずれかに記載のコーナーテープ。項9.フィルム基材4がPETもしくはOPPから構成される、項1~8のいずれかに記載のコーナーテープ。本発明のコーナーテープは、折り目を付けることで直角の形状を長く保持できる。また、パテのアンカー性、石膏ボードへの密着力などに優れており、もとの平面形状に戻ろうとする反発性が低いため、隅部に貼着した場合に浮き、やり直しが減少して作業性が向上する。本発明のコーナーテープ1は、図1、3に示されるように、テープ本体5と、フィルム基材4,4‘と、粘着層3,3’と、離型層2,2‘とがこの順に積層されたものである。テープ本体5と、フィルム基材4,4‘は融着、熱圧着などにより一体化してもよく、図4に示すように、テープ本体5と、フィルム基材4,4‘の間に、各々粘着層7,7’を形成してもよい。前記フィルム基材4,4‘は、テープ本体5の仮想中心線6に対して略対称位置に配置され、仮想中心線6に沿って折り目をつけたときにフィルム基材4,4‘がコーナーテープの両側の強度を保持するように構成されている。テープ本体5の厚さは、70~180μm程度、好ましくは70~150μm程度、より好ましくは100~130μm程度である。フィルム基材4,4‘の厚さは、各々60~300μm程度、好ましくは75~150μm程度である。粘着層3,3‘の厚さは、20~70μm程度、好ましくは30~60μm程度である。離型層2,2‘以外のコーナーテープの全厚は、200~400μm程度、好ましくは250~350μm程度である。ここで、離型層2,2‘以外のコーナーテープの全厚は、例えば図3の構成の場合には、テープ本体5、フィルム基材4、粘着層3の合計の厚みであり、図4の構成の場合には、テープ本体5、粘着層7,フィルム基材4、粘着層3の合計の厚みである。テープ本体5、フィルム基材4,4‘、粘着層3,3’の各厚さ、コーナーテープの全厚が上記の範囲内にあれば、仮想中心線6で折り目を付けたときに直角の形状を保持し、もとの平面形状に戻ろうとする反発性が低いため、好ましい。コーナーテープ1のテープ本体5は柔軟性を有し、隅部の形状に対する追従性を有する。テープ本体5は、フィルム基材4,4‘とで挟まれた領域Aに折り目を付けたとき、折り目を保持可能であることが好ましい。このため、コーナーテープ1は、コーナーテープを外径6インチの紙芯に常温で2週間巻き付け、30cmの長さに切断し、重りを載せた部分が水平台に着く重さが50g以下、好ましくは40g以下である。前記重さが50g以下、特に40g以下であれば、製品ロールから引き出し使用する際に一定反りが発生するが反発力が弱いため、コーナーテープを隅部に貼着後浮きなどが発生し、手直しする作業性が大幅に削減される。仮想中心線6とは、コーナーテープの長手方向に沿う線であってコーナーテープの両端の幅方向中心を結ぶ線を意味する。仮想中心線6は、フィルム基材4,4‘とで挟まれた領域Aに含まれる。また、本発明のコーナーテープ1は、20mm×20mmのサンプルを対称に2つ折りしたものに500gの重りを30秒間載せた後、1分間放置したときに開いた角度が8度以上、好ましくは20度以上、より好ましくは50度以上、さらに好ましくは70度以上、特に好ましくは80度以上である。折れ戻り度が上記範囲であれば、隅部にコーナーテープを貼着したあとに剥離することがなく、施工後にクロス、壁紙等に皺が形成される等の不具合がなく、手直しがなくなり好ましい。さらに、好ましい実施形態において、本発明のコーナーテープ1は、石膏ボードへの密着力が4N/25mm以上、好ましくは6N/25mm以上であり、これにより、コーナーテープとパテ石膏パテや石膏ボードから剥離することがなくなる。本発明のコーナーテープ1では、フィルム基材4は一定の剛性を有しており、コーナーテープ1を真っ直ぐに立てて下部を手で支えたときに、先端部分の曲がりが少なく、隅部への貼着が行いやすいものである。このようなフィルム基材4の材質としては、ポリエチレンテレフタレートPET、ポリブチレンテレフタレートなどのポリエステル、ポリメチルメタアクリレートPMMA、ポリカーボネート、ポリスチレン、ポリアセテート、ポリ塩化ビニル、ポリエチレン、ポリプロピレン、ポリビニルブチラール、ポリウレタンなどが挙げられ、好ましくはPETなどのポリエステル、OPPなどのポリプロピレンである。フィルム基材の厚みは50~300μm、好ましくは75~150μmである。本発明のテープ本体5は柔軟性の材料であり、コーナーテープ1の剛性ないし折り目を付けたときの形状保持性は、フィルム基材4がその主な役割を担っている。離型層2は、特に限定されないが、例えば、上質紙にポリオレフィン系樹脂をラミネートしたもの、クラフト紙にシリコーン系離型剤を積層したもの、などが好適に用いられる。離型層2の厚さは、特に限定されないが、10μm~500μm程度を例示することができる。粘着層3、粘着層5に使用される粘着剤としては、アクリル系粘着剤、シリコーン系粘着剤、ゴム系粘着剤が挙げられ、アクリル系粘着剤が好ましい。粘着層の厚みは、特に限定されないが、10~300μm、好ましくは30~100μmを例示できる。テープ本体5は、非粘着側の表面に凹凸を有し、これによりパテ保持性を有する。しかしながら、この非粘着側表面の凹凸は微細であるので、パテを塗らずに壁紙、クロスなどを直接貼着した場合であっても、壁紙、クロスに該凹凸は反映しない。テープ本体5の非粘着側は、織布又は不織布もしくは紙のような微細な凹凸を有する材料であるか、或いはエンボス加工などにより表面に凹凸を付与することができる。本発明のテープ本体5は、パテが入り込みアンカー作用を有するような貫通孔はない。テープ本体5の外表面の微細な凹凸もしくは織布ないし不織布における繊維間の微細な孔は、パテとの密着性を高めることはできるが、パテはアンカー性を有するほど内部に入り込むことはないため、パテの使用量を低減できる。テープ本体5は、変形可能であって入隅、出隅への追従性が良好であり、作業性がよい。このような追従性を有するための好ましい実施形態として、特に限定されないが、以下の構成が挙げられる:単一の不織布もしくは2種以上の不織布の積層体即ち、不織布のみからなる単一の織物もしくは2種以上の織物の積層体即ち、織物のみからなるフィルムと不織布もしくは織物の積層体。フィルム及び不織布もしくは織物は、各々単一の層であってもよく、2種以上のフィルムラミネートを積層してもよい。フィルムと不織布もしくは織物を積層する場合、平滑なフィルムがフィルム基材側内層5aであり、表面に繊維による凹凸を有する不織布もしくは織物は非粘着部側外層5bである。単一のフィルムもしくは2種以上のフィルムの積層体フィルムラミネート。単一のフィルムの場合、フィルムはエンボス加工などにより、表面に凹凸を付与する。フィルムラミネートの場合、凹凸を有するフィルムが少なくとも一方の外側になるようにラミネートする。2以上のフィルム、不織布、織物のラミネートは圧着、熱融着などにより行うことができる。テープ本体の非粘着部側表面の凹凸、即ち平均表面粗さRaは、1~20μm程度、好ましくは2~10μm程度である。平均表面粗さRaは、JISB0601の記載に従って測定することができる。テープ本体5がフィルムもしくはフィルムラミネートの場合、その材質としてポリエチレン、ポリプロピレン、エチレンプロピレン共重合体などのポリオレフィン樹脂、ポリアミド、などが挙げられ、織物としては、PETなどのポリエステル、ポリエチレン、ポリプロピレン、エチレンプロピレン共重合体などのポリオレフィン樹脂、ナイロン6,ナイロン6,6などのポリアミド、塩化ビニル、ビニロン、レーヨンスフを含む、アセテートなどの繊維を織ったものが挙げられる。不織布としては、合成繊維、紙パルプ又はこれらの2種以上の混合素材で構成され、織らずに繊維を接合しているものが挙げられる。合成繊維としては、ポリアミド、ポリビニルアルコール系繊維、PETなどのポリエステル、ポリアクリロニトリルなどのアクリル、ポリエチレン、ポリプロピレンなどのポリオレフィン、ポリウレタン、ポリ塩化ビニルなどが挙げられる。繊維は、形状保持樹脂の緯糸を使用するのが好ましい。テープ本体5が樹脂を含む場合、樹脂にフィラーを配合して曲げ弾性率を低下させ、折り目を付けた後、或いは隅部に貼着した後の戻りを抑制することができる。このようなフィラーとしては、アルミナ、シリカ、酸化チタン、タルク、クレー、炭酸カルシウム、マイカ、ケイ酸塩類、炭酸塩類、ガラス繊維などが挙げられる。テープ本体5は特に、以下の材料が好ましく例示できる。形状保持樹脂使用クロス緯糸とポリエステル経糸を用いた織物上記の不織布ラミネートポリエステルクロスポリオレフィンポリエチレンヤーンクロスソフポリオレフィンポリエチレンもしくはポリプロピレンフィルムフィルム基材4,4‘とで挟まれた領域Aは、コーナーテープのサイズにもよるが、1~3mm程度が好ましい。コーナーテープの幅は、特に制限はないが、20~100mm程度、フィルム基材の幅は各々10~30mm程度が例示されるがこれらに限定されない。本発明コーナーテープにおいて、テープ本体厚とフィルム基材4,4‘とで挟まれた領域Aの比は、テープ基材厚:領域A=1:3~1:30、好ましくは1:8~1:20である。前記比がこれらの範囲内にあると、長いコーナーテープの中央に折り目を付けて直立させたときに、先端の曲がり或いは折り目の開きが少なくなり、コーナーエッジがシャープになり作業性及び外観仕上げが向上する。コーナーテープの全厚と前記フィルム基材4,4‘とで挟まれた領域Aの比が、テープ本体厚:領域A=1:2~1:30である、好ましくは1:6~1:20である。前記比がこれらの範囲内にあると、コーナーエッジがシャープになり作業性及び外観仕上げが向上する。特に建物等の入隅部にコーナーテープ貼り付けたときに、コーナーエッジがシャープになり、外観仕上げが向上する。以下、本発明を実施例及び比較例に基づきより詳細に説明する。実施例及び比較例で、以下の略語を使用する。PE:ポリエチレンPET:ポリエチレンテレフタレートラミ:ラミネートMD:マシンディレクションフィルムの押し出し方向PVC:ポリ塩化ビニル実施例1~5及び比較例1~2以下の表1に示すコーナーテープを作製し、1立ち高さ性、2折れ戻り度、3応力歪み度反発性、4石膏パテ接着力について評価した。なお、表1の全厚は、離型層を除くコーナーテープの全厚を意味する。実施例1PETフィルム東洋紡、E5000の両面に、アクリル系粘着材、日本触媒、HS-51を、片面の厚さが40μmの厚さとなるように積層し、更に、離型紙シリコーン処理されたクラフト紙、厚さ60μmを片面に積層した積層フィルムTを作成した。積層フィルムTを15mm幅に切断し、離型層が積層されたフィルム基材を作成した。フィルム基材を、領域Aが1.2mmとなるように、テープ本体の仮想中心線から対象となるように積層し、離型層が積層されたテープ本体を作成した。実施例2~5は、実施例1と同様に離型層が積層されたテープ本体を作成した。1立ち高さ性長さ60cmのコーナーテープのサンプルの端部から10cmの部位を指で挟み、最高高さを計測した。測定の結果を説明図と合わせて表2に示す。2折れ戻り度20mm×20mmのサンプルを対称に2つ折りしたものを500gの重りを30秒間のせた後、1分間放置したとき開いた角度と水平面からの高さを計測した。結果を角度の説明図と合わせて表3に示す。本発明のコーナーテープは、100μm厚のPETフィルムの剛性で、軽いテープ本体を支えているため、折れ戻りがほとんどない。比較例2のコーナーテープは、PETフィルムの代わりに薄鋼板を使用しており、巻物から展開した時に巻ぐせが残っており、この反発により折り曲げても平面に戻ることで0度になっている。3応力歪み度反発性コーナーテープの外径6インチの紙芯に常温で2W巻き付け、30cmの長さに切断し、水平台の置き、ソリの高さを計測した。さらに、重りを乗せ、乗せた部分が水平台に着く重さを計測した。結果を説明図とともに表4に示す。4石膏パテ接着力について評価した。パテ5gを100mm×40mmのサイズのコーナーテープに均一塗布し、24時間乾燥したサンプルの重量を計量する。サンプルを塗布面を下向きに水平台に置き、高さ30cmから50gの鉄球を落下させた後、再びサンプルの重量を計測し、脱落したパテの重量を計量した。結果を表5に示す。上記の結果から、本発明のコーナーテープは、パテの密着力、隅部への貼着作業性、軽量性などに優れていることが明らかになった。"